(57)【要約】【課題】ストレッチ性およびソフトなスエード調布帛およびその材料として好適な混繊糸の提供。【解決手段】少なくともＡ、Ｂ２種以上のポリエステルマルチフィラメント糸を含み、０．０８８２６ｃＮ／ｄｔｅｘの荷重下で糸の一部にタルミを有し、かつ、荷重下熱処理後の伸縮伸長率が１０％以上であることを特徴とするポリエステル混繊糸。（ここでＡは異種のポリエステル重合体が繊維長さ方向に沿ってサイドバイサイド型に存在し、該ポリエステル重合体のうち少なくとも一方がポリトリメチレンテレフタレートを主体とする複合繊維フィラメント、Ｂはポリエステルマルチフィラメント糸であり、１フィラメントあたりの繊度は以下の式を満たす。１フィラメントあたりの繊度（ｄｔｅｘ）／Ｎ  ≦  0.6（ｄｔｅｘ）  ここでＮは分割有無係数。フィラメントが分割能を有しない場合：Ｎ＝１、フィラメントが分割能を有する場合：Ｎ＝分割数）【選択図】なし【特許請求の範囲】
【請求項１】
少なくともＡ、Ｂ２種以上のポリエステルマルチフィラメント糸を含み、０．０８８２６ｃＮ／ｄｔｅｘの荷重下で糸の一部にタルミを有し、かつ、荷重下熱処理後の伸縮伸長率が１０％以上であることを特徴とするポリエステル混繊糸。
（ここでＡは異種のポリエステル重合体が繊維長さ方向に沿ってサイドバイサイド型に存在し、該ポリエステル重合体のうち少なくとも一方がポリトリメチレンテレフタレートを主体とする複合繊維フィラメント、Ｂはポリエステルマルチフィラメント糸であり、１フィラメントあたりの繊度は以下の式を満たす。
１フィラメントあたりの繊度（ｄｔｅｘ）／Ｎ  ≦  0.6（ｄｔｅｘ）
ここでＮは分割有無係数。フィラメントが分割能を有しない場合：Ｎ＝１、フィラメントが分割能を有する場合：Ｎ＝分割数）
【請求項２】
糸長差が２％以上、１０％以下であることを特徴とする請求項１記載のポリエステル混繊糸。
糸長差（％）＝｛〔ＹＬ（Ｂ）―ＹＬ（Ａ）〕／ＹＬ（Ａ）｝×１００  
ＹＬ（Ａ）：混繊糸の単位長さ当たりに含まれるポリエステルマルチフィラメント糸Ａの長さ
ＹＬ（Ｂ）：混繊糸の単位長さ当たりに含まれるポリエステルマルチフィラメント糸Ｂの長さ
【請求項３】
ポリエステルマルチフィラメント糸Ｂが分割割繊型フィラメントである請求項１または請求項２記載のポリエステル混繊糸。
【請求項４】
ポリエステルマルチフィラメント糸Ｂが海島型複合フィラメントである請求項１または請求項２記載のポリエステル混繊糸。
【請求項５】
下記式を満たすことを特徴とする請求項１〜４のいずれかに記載のポリエステル混繊糸。
３≦Ｓ（Ａ）−Ｓ（Ｂ）≦10
ここで、Ｓ（Ａ）＝ポリエステルマルチフィラメント糸Ａの沸騰水収縮率(%)
Ｓ（Ｂ）＝ポリエステルマルチフィラメント糸Ｂの沸騰水収縮率(%)
【請求項６】
請求項１〜５のいずれかに記載のポリエステル混繊糸を使用してなることを特徴とする織編物。
【発明の詳細な説明】
【技術分野】
【０００１】
本発明は、高いストレッチ性とふくらみ・反発感を有するスエード調織物や編物を実現し得るポリエステル混繊糸ならびにそれを用いた織物および編物に関するものである。
【背景技術】
【０００２】
ポリエステルマルチフィラメント糸を使用したスエード調織物は風合いが良く、また天然皮革と比較してクリーニングが容易にできるなど、イージーケア性に富むため、婦人、紳士衣料でカジュアルからフォーマルまで幅広く使用されてきている。近年、衣料分野では着用快適性が重要な要素となってきた。ストレッチ性が特に重要な要素となってきている。
【０００３】
沸騰水で捲縮発現可能なコンジュゲートフィラメントが芯部に配置され、有機スルホン酸金属塩含有のフィラメントが鞘部に配置され、沸水収縮率５〜２０％、捲縮回復率８０％以上で、かつアルカリ減量により、糸表面に単繊維直径３μｍ以下、長さ１ｍｍ以下の毛羽を発現し得るポリエステル潜在羽毛二層構造複合糸を使用してスエード調織物が提案されているが、ストレッチ性には乏しいものであった（特許文献１）。
【特許文献１】特開平１０−２５１９６３号公報
【発明の開示】
【発明が解決しようとする課題】
【０００４】
従来技術でも優れた風合いを有するスエード調素材が得られているが、ストレッチ性を併せ持った素材は得られていなかった。
【０００５】
本発明の目的は、これら従来技術における問題点を解決せんとするものであって、十分にソフトな風合いが得られ、かつ、高いストレッチ性とふくらみ・反発感を有していて、快適性、仕立て映えの良いスエード調織編物を実現し得るポリエステル混繊糸、該ポリエステル混繊糸を用いてなるストレッチ性とふくらみ・反発感を有するスエード調織編物を提供せんとするものである。
【課題を解決するための手段】
【０００６】
本発明者らは、上記課題に対して鋭意・検討を行った結果、混繊糸の開発に成功した。それがこれまでに開発されたものが有する上記した種々の問題点を解決することを知見した。さらに検討を重ねて本発明を完成させるに至った。
【０００７】
すなわち、本発明は、
（１）少なくともＡ、Ｂ２種以上のポリエステルマルチフィラメント糸を含み、０．０８８２６ｃＮ／ｄｔｅｘの荷重下で糸の一部にタルミを有し、かつ、荷重下熱処理後の伸縮伸長率が１０％以上であることを特徴とするポリエステル混繊糸、
（ここでＡは異種のポリエステル重合体が繊維長さ方向に沿ってサイドバイサイド型に存在し、該ポリエステル重合体のうち少なくとも一方がポリトリメチレンテレフタレートを主体とする複合繊維フィラメント、Ｂはポリエステルマルチフィラメント糸であり、１フィラメントあたりの繊度は以下の式を満たす。
１フィラメントあたりの繊度（ｄｔｅｘ）／Ｎ  ≦  0.6（ｄｔｅｘ）
ここでＮは分割有無係数。フィラメントが分割能を有しない場合：Ｎ＝１、フィラメントが分割能を有する場合：Ｎ＝分割数）
（２）糸長差が２％以上、１０％以下であることを特徴とする（１）のポリエステル混繊糸、
糸長差（％）＝｛〔ＹＬ（Ｂ）―ＹＬ（Ａ）〕／ＹＬ（Ａ）｝×１００  
ＹＬ（Ａ）：混繊糸の単位長さ当たりに含まれるポリエステルマルチフィラメント糸Ａの長さ
ＹＬ（Ｂ）：混繊糸の単位長さ当たりに含まれるポリエステルマルチフィラメント糸Ｂの長さ
（３）ポリエステルマルチフィラメント糸Ｂが分割割繊型フィラメントである（１）または（２）記載のポリエステル混繊糸、
（４）ポリエステルマルチフィラメント糸Ｂが海島型複合フィラメントである（１）または（２）記載のポリエステル混繊糸、
（５）下記式を満たすことを特徴とする（１）〜（４）のいずれかに記載のポリエステル混繊糸、
３≦Ｓ（Ａ）−Ｓ（Ｂ）≦10
ここで、Ｓ（Ａ）＝ポリエステルマルチフィラメント糸Ａの沸騰水収縮率(%)
Ｓ（Ｂ）＝ポリエステルマルチフィラメント糸Ｂの沸騰水収縮率(%)
（６）  （１）〜（５）のいずれかに記載のポリエステル混繊糸を使用してなることを特徴とする織編物。
【発明の効果】
【０００８】
本発明によれば、高いストレッチ性とふくらみ・反発感を有し、風合いに優れたスエード調織編物を実現できるポリエステル混繊糸が提供される。
【発明を実施するための最良の形態】
【０００９】
以下、更に詳しく本発明について説明する。
【００１０】
本発明は、少なくともＡ、Ｂ２種以上のポリエステルマルチフィラメント糸を含み、０．０８８２６ｃＮ／ｄｔｅｘの荷重下で糸表面にタルミを有し、かつ、荷重下熱処理後の伸縮伸長率が１０％以上であることを特徴とするポリエステル混繊糸に関する。
【００１１】
本発明におけるマルチフィラメント糸は、フィラメントが複数本集まった繊維束を称する。
【００１２】
本発明で定義するポリエステルマルチフィラメント糸Ａは複合繊維フィラメントであり、極限粘度の異なる重合体が繊維長さ方向にサイドバイサイド型に存在することによって、紡糸延伸時に高粘度の重合体側に応力が集中するため、成分間で内部歪みが異なる。そのため、紡糸延伸後の弾性回復率差および織編物の熱処理工程での熱収縮差により高粘度側が収縮し、単繊維内で歪みが生じて３次元コイル捲縮の形態をとる。また、重合体の少なくとも一方にポリトリメチレンテレフタレートを用いることで優れたストレッチ特性を有する捲縮伸長性が得られる。
【００１３】
本発明におけるポリトリメチレンテレフタレートとしては、テレフタル酸を主たる酸成分とし、１，３−プロパンジオールを主たるグリコール成分として得られるポリエステルが好ましい。
【００１４】
ポリエステルマルチフィラメント糸Ａのもう一方の重合体としては上記ポリトリメチレンテレフタレートと極限粘度の異なる重合体であれば特に限定はされないが、特にはポリエステルが好ましく、具体的にはポリエチレンテレフタレート、ポリブチレンテレフタレート、ポリトリメチレンテレフタレート等が挙げられ、なかでもポリエチレンテレフタレートを主とする重合体がより好ましい。もちろん本発明の効果を損なわない範囲で、他の共重合成分を含有することができる。
【００１５】
また、ポリエステルマルチフィラメント糸Ａの断面はサイドバイサイド型であれば丸形断面以外にも三角〜八角断面や扁平など形状を問わないが、ストレッチ性を重視するならば丸形断面が好ましい。
【００１６】
また、上記ポリトリメチレンテレフタレートには、本発明の効果を失わない範囲、好ましくはジカルボン酸成分とジオール成分の和に対して２０モル％以下、より好ましくは１０モル％以下の割合で、他のエステル結合の形成可能な共重合成分を含んでも良い。共重合可能な化合物として、例えば、イソフタル酸、コハク酸、シクロヘキサンジカルボン酸、アジピン酸、ダイマ酸、セバシン酸などのジカルボン酸類、一方、グリコ−ル成分として、例えば、エチレングリコ−ル、ジエチレングリコ−ル、ブタンジオ−ル、ネオペンチルグリコ−ル、シクロヘキサンジメタノ−ル、ポリエチレングリコ−ル、ポリプロピレングリコ−ルなどを挙げることができるが、これらに限られるものではない。また、艶消剤として二酸化チタン、滑剤としてのシリカやアルミナの微粒子、抗酸化剤としてヒンダードフェノール誘導体、着色顔料など他の材料を必要に応じて添加することができる。
【００１７】
上記ポリトリメチレンテレフタレ−トの極限粘度は溶媒o-クロロフェノール、温度２５℃、オストワルド粘度計での測定で、０．５ｄｌ／ｇ以上、１．２ｄｌ／ｇ以下とすることが好ましい。０．５以上とすることで、安定した紡糸が可能となり、糸切れが発生しない。また、繊度むらが抑えられ、引張強度や耐屈曲摩耗性などにも優れた糸が得られる。また極限粘度を１．２以下とすることで、安定して紡糸することを可能とし、繊維の風合いもソフトにすることができる。より好ましくは０．８ｄｌ／ｇ以上１．０ｄｌ／ｇ以下である。
【００１８】
サイドバイサイド型または偏芯芯鞘型の複合繊維は、それらの弾性回復率や収縮特性の差によって、捲縮を発現するものであり、単繊維内で歪みが生じて３次元コイル捲縮の形態をとることができる。
【００１９】
また、本発明の混繊糸のポリエステルマルチフィラメント糸Ａを構成するサイドバイサイド型複合繊維の両成分の複合比率は重量比で８：２〜２：８の範囲が好ましい。さらにし好ましくは６：４〜４：６である。この範囲をとることにより、高収縮側と低収縮側の成分の比率が好適となり、コイル捲縮が細かくなる。
【００２０】
また、ポリエステルマルチフィラメント糸Ａの１フィラメントあたりの繊度は１．０ｄｔｅｘ以上１８ｄｔｅｘ以下が好ましい。１フィラメントあたりの繊度が低い場合は、織編物にした場合、張り腰が弱くなる傾向がある。織編物に適度な張り腰を与えるためには１．５ｄｔｅｘ以上、１０ｄｔｅｘ未満が好ましい。また、織編物の張り腰を強調したい場合は、１０ｄｔｅｘ以上、１８ｄｔｅｘ以下が好ましい。１フィラメントあたりの繊度が高すぎると、張り腰強くなりすぎ、縫製工程が難しくなる傾向がある。
【００２１】
本発明のポリエステル混繊糸のポリエステルマルチフィラメント糸Ｂとしては、その主成分がポリエチレンテレフタレート、ポリメチレンテレフタレート、ポリトリメチレンテレフタレート、ポリブチレンテレフタレート、ポリヘキサメチレンテレフタレートなどのフィラメント糸が採用できる。耐アイロン性の点からは、ポリエチレンテレフタレートを用いることが好ましい。また、ポリエステルマルチフィラメント糸Ｂにポリトリメチレンテレフタレートを用いた場合、その織物の表面タッチはナイロン調のソフトな風合いを有するので、これも好ましい。
【００２２】
ポリエステルマルチフィラメント糸Ｂの１フィラメントあたりの繊度（ｄｔｅｘ）／Ｎが０．６ｄｔｅｘ以下になりうることがスエード調の風合いを得るためには必要であり、より好ましくは０．４ｄｔｅｘ以下である。０．６ｄｔｅｘを超えると皮膚と接触したときの感触が固くなり、良好なスエード調の風合いといえなくなる。ここでＮは以下に示す分割有無係数である。
フィラメントが分割能を有しない場合：Ｎ＝１
フィラメントが分割能を有する場合：Ｎ＝分割数  。
【００２３】
フィラメントが分割能を有するとはアルカリ減量加工で１フィラメントが複数のフィラメントに分かれるものである。例えば、分割割繊型複合フィラメント、海島型複合フィラメント等がある。
【００２４】
また、ポリエステルマルチフィラメント糸Ｂには、必要に応じて艶消し剤となる二酸化チタン、滑剤としてのシリカやアルミナ微粒子、染色顔料など他の材料を添加しても良い。
【００２５】
本発明のポリエステルマルチフィラメント糸Ｂは、そのフィラメントの断面が長さ方向に均一なものや太細のあるものでもよく、染め仕上げ工程後の断面は丸型、三角、扁平、六角、Ｌ型、Ｔ型、Ｗ型、八葉型、ドッグボーン型などの多角形型、多様型、中空型など任意に選択することができる。
【００２６】
本発明の混繊糸は０．０８８２６ｃＮ／ｄｔｅｘの荷重下で糸表面にタルミを有することが必要である。タルミを有する状態とは図１で示すようなものであり、ＡおよびＢの糸が基本線（Ａ−Ｚ）を形成しているが、さらに一部Ａおよび／またはＢの糸が基本線（Ａ−Ｚ）から離脱し、バイパス線（例えばＢ−Ｃ−Ｄ、Ｄ−Ｅ−Ｆ、Ｇ−Ｈ−Ｉ）を有している状況であり、これらのバイパス線をタルミという。タルミは基本線とバイパス線との交点間の長さ（例えばＢ−Ｄの距離、Ｄ−Ｆの距離、Ｇ−Ｉの距離）はいずれかが１．０ｍｍ以上となることが好ましい。さらに好ましくは２．０ｍｍ以上、１０ｍｍ以下が好ましい。タルミはポリエステルマルチフィラメントＢであることが好ましい。タルミを有することにより、織編物にしたときに、タルミすなわちポリエステルマルチフィラメントＢが織編物の表面に現れることになる。織編物を手で触ったときに、ポリエステルマルチフィラメントＡは織編物の表面にはあまり存在しないので、ポリエステルマルチフィラメント糸Ｂのソフト感が主に手に伝わる。タルミを有しないと織物表面にはポリエステルマルチフィラメントＡとポリエステルマルチフィラメントＢが存在し、織編物を手で触ったときに、ポリエステルマルチフィラメントＡとポリエステルマルチフィラメント糸Ｂの両方の触感が手に伝わるため、ポリエステルマルチフィラメントＢのソフト感が少なくなる傾向がある。
【００２７】
さらに、ストレッチ性を有する織編物を実現するためには、織編物での伸長性も意識する必要がある。
【００２８】
そこで、織編物で伸長性を得るためには、織編物拘束下でのポリエステルマルチフィラメント糸Ａの捲縮発現能力が重要であることに着目した結果、特定数値範囲の荷重下熱処理後の伸縮伸長性を有するポリエステル混繊糸を用いることにより、上述の目的を達成しているのである。
【００２９】
なお、本発明における伸縮伸長率、とは以下に示す式にて定義した値をいう。
伸縮伸長率（％）＝［（Ｌ1 −Ｌ0 ）／Ｌ0 ］×１００
Ｌ0 ：周枠０．８ｍのラップリールで、初荷重０．０８８２６ｃＮ／ｄｔｅｘで２０回巻きのカセを作る。カセに０．００１７７ｃＮ／ｄｔｅｘ荷重を吊した状態で沸騰水処理を２０分間行い、２４時間風乾した後のカセ長。
Ｌ1 ：Ｌ0 測定後、Ｌ0 測定荷重を取り除いて０．０８８２６ｃＮ／ｄｔｅｘ荷重を吊して３０秒後のカセ長。
【００３０】
なお上記測定方法は、織編物内での拘束力に相当する０．００１７７ｃＮ／ｄｔｅｘと同じ荷重を繊維カセに吊して熱処理することで、織編物拘束下での捲縮発現能力を繊維カセの伸縮伸長率で表現したものである。この荷重下熱処理後の伸縮伸長率が高いほど捲縮発現能力が高いことを示しており、１０％以上であれば織編物に適度なストレッチ特性を与えることができるので好ましい。荷重下熱処理後の伸縮伸長率は高いほど織編物にしたときのストレッチ性能が向上するため、好ましくは１５％以上、より好ましくは２０％以上である。１０％に満たない場合は、織編物のストレッチ性は期待出来ない。
【００３１】
なお、特公昭４４−２５０４号公報に記載のような固有粘度差のあるＰＥＴ系混繊糸、あるいは特開平５−２９５６３４号公報に記載のようなホモＰＥＴと高収縮性共重合ＰＥＴとの組み合わせでの混繊糸では伸縮伸長率は高々５％程度である。
【００３２】
本発明の混繊糸は下記で定義する糸長差が２％以上、１０％以下であることが好ましい。
糸長差（％）＝〔｛ＹＬ（Ｂ）―ＹＬ（Ａ）｝／ＹＬ（Ａ）〕×１００  
ＹＬ（Ａ）：混繊糸の単位長さ当たりに含まれるポリエステルマルチフィラメント糸Ａの長さ
ＹＬ（Ｂ）：混繊糸の単位長さ当たりに含まれるポリエステルマルチフィラメント糸Ｂの長さ
糸長差が２％以上、１０％以下であると、ポリエステルマルチフィラメント糸Ｂが織編物の表面を覆うことで、良好なスエードタッチが得られる。糸長差が小さいとポリエステルマルチフィラメント糸Ｂのみならずポリエステルマルチフィラメント糸Ａも織編物表面に現れる傾向にあり、ポリエステルマルチフィラメント糸Ａのタッチにより、スエードタッチが損なわれる傾向にある。また、ポリエステルマルチフィラメント糸Ａとポリエステルマルチフィラメント糸Ｂに染着性の差がある場合は、製品の見栄えも悪くなる。糸長差が１０％を超えると、ポリエステルマルチフィラメント糸Ｂにより生じたタルミが大きくなりすぎて、糸のパッケージからの解舒性が悪くなり、解舒中に糸破壊を起こる場合があり使用しずらくなる傾向を示す。  
【００３３】
ポリエステルマルチフィラメント糸Ａの沸騰水収縮率をＳ（Ａ）(%)、ポリエステルマルチフィラメント糸Ｂの沸騰水収縮率をＳ（Ｂ）(%)とすると、  ３≦Ｓ（Ａ）−Ｓ（Ｂ）≦１０であることが好ましい。３≦Ｓ（Ａ）−Ｓ（Ｂ）≦10とすることで、高次加工時の熱処理によって糸長差が発生し、ふくらみ感を付与することができる。Ｓ（Ａ）−Ｓ（Ｂ）が低いと、糸長差の発生が充分でなく、ふくらみ感に乏しくなる場合がある。また、Ｓ（Ａ）−Ｓ（Ｂ）が高いと大きな糸長差が発生するため、ふかついた風合いとなり、織物の価値が損なわれる場合がある。
【００３４】
なお、本発明における沸騰水収縮率とは、以下に示す式にて定義されるものである。
沸騰水収縮率（％）＝｛（１０−Ｌ）／１０｝×１００
Ｌ：本発明の混繊糸をポリエステルマルチフィラメント糸Ａとポリエステルマルチフィラメント糸Ｂを分離し、２４時間放置後、糸の一方の端を固定し、もう一方の端に０．０８８２６ｃＮ／ｄｔｅｘの荷重を吊す、任意の位置に間隔10cmで印を付け、その後、糸をガーゼに包み３０分間沸騰水中に処理する。処理した糸を取り出し脱水後１２時間以上放置する。放置後、糸の一方の端を固定し、もう一方の端に０．０８８２６ｃＮ／ｄｔｅｘの荷重を吊したときの印から印の長さ。
【００３５】
本発明のポリエステル混繊糸は、撚係数Ｋが４０００以上２５０００以下を満たす撚糸を施すことで、織編物のふくらみと反発感を最適化することが可能になる。
ただし、ここで、撚係数Ｋ＝Ｔ×Ｄ１／２（Ｔ：糸長１ｍあたりの撚り数、Ｄ：トータル繊度（ｄｔｅｘ））である。
【００３６】
次に、本発明のポリエステル混繊糸の製造方法について詳細に説明する。
【００３７】
ポリエステルマルチフィラメント糸Ａを得る方法としては、異なる成分のポリエステルをそれぞれ別々に溶融後、吐出し、サイドバイサイド型複合構造未延伸糸を得た後、さらに延伸することで延伸糸（ポリエステルマルチフィラメント糸Ａ）を得ることができる。
【００３８】
また、ポリエステルマルチフィラメント糸Ｂを得る方法としては、例えばテレフタル酸、エチレングリコール、コロイダルシリカを混合して通常の重合方法によりポリエステルを得、このポリエステルを通常の方法で紡糸することによって、ポリエステルマルチフィラメント糸Ｂ用未延伸糸を得ることができる。あるいは異なる成分のポリエステルをそれぞれ別々に溶融後、吐出し、海島型複合構造のポリエステルマルチフィラメント糸Ｂ用未延伸糸を得ることができる。
【００３９】
次にポリエステルマルチフィラメント糸Ｂ用の未延伸糸を延伸する。図２は本発明の混繊糸の製造工程を紹介する概念図である。ポリエステルマルチフィラメント糸Ｂ用未延伸糸用ドラム２から提供された未延伸糸は、Ｂ糸用第１フィードローラー３、熱ピン４、Ｂ糸用第２フィードローラー５を通じてポリエステルマルチフィラメント糸Ｂ用延伸糸を得ることができる。このときの延伸倍率は、断面が長さ方向に均一したい場合、太細のあるものにしたい場合によって、適宜調節すれば良い。延伸後の伸度は２０％以上７０％以下が好ましい。図２の例では引き続き熱処理を施しているが、図２の例から外れ、ポリエステルマルチフィラメントＢ用延伸糸を一旦巻き取っても良い。
【００４０】
次に  ３≦Ｓ（Ａ）−Ｓ（Ｂ）≦１０
[ここで、Ｓ（Ａ）＝ポリエステルマルチフィラメント糸Ａの沸騰水収縮率(%)、Ｓ（Ｂ）＝ポリエステルマルチフィラメント糸Ｂの沸騰水収縮率(％)]
を満たすために、Ｂ糸用第２フィードローラー５から得られたポリエステルマルチフィラメントＢ用延伸糸を、図２に示すようにヒーター６、さらにＢ糸用第３フィードローラーを通じることにより、沸騰水収縮率を低下させてポリエステルマルチフィラメントＢを得ることができる。このとき、ヒーター温度は１５０℃以上が好ましい。熱処理温度は糸の太さ、ヒーターの種類（接触式、非接触式）、ヒーター長、加工速度により適宜設定する。図２の例では、引き続きポリエステルマルチフィラメント糸Ａと混繊しているが、この例とは別にポリエステルマルチフィラメント糸Ｂをこのときに一旦巻き取っても良い。
【００４１】
次に、ポリエステルマルチフィラメント糸Ａと、ポリエステルマルチフィラメント糸Ｂを混繊する。この混繊をするには、例えば、準備したポリエステルマルチフィラメント糸Ａ用ドラム１をＡ糸用フィードローラー７を通じて、またポリエステルマルチフィラメント糸ＢをＢ糸用第３フィードローラー８を通じて、これらを混繊ノズル９に供給し、混繊ノズル９から出た糸をデリベリーローラー１０で送り出し、巻き取りローラー１１でチーズ１２に巻き取れば良い。このときに糸表面にタルミを有せしめるには、Ｂ糸用第３フィードローラー８の速度をデリベリーローラー１０の速度より早くすればよい。また、糸長差を２％以上、１０％以下とするためには、Ｂ糸用フィードローラーＢの速度を該糸長差に対応した分だけフィードローラーＡの速度より速くすればよい。現実に速くする割合は、実際に前述の糸長差測定法により糸長差を測定して調節するのがよい。 
【００４２】
ここで、混繊ノズルは整流交絡ノズル、乱流交絡ノズルなどを使用することができる。中でもより好ましくはタルミが発生しやすい乱流交絡ノズルを使用することである。 
【００４３】
混繊ノズルに供給する圧縮空気の圧力は、特に限定されるものではないが、本発明者らの知見によれば、０．２〜１．２ＭＰａが好ましく、より好ましくは０．４〜１．０ＭＰａである。圧力は加工安定性を考慮して、適宜調節すればよい。 
【実施例】
【００４４】
以下、実施例を用いて本発明をさらに具体的に説明する。まず、測定方法について説明する。
【００４５】
＜荷重下熱処理後の伸縮伸張率＞
周枠０．８ｍのラップリールで、初荷重０．０８８２６ｃＮ／ｄｔｅｘで２０回巻きのカセを作る。ラップリールからカセを取り外し、カセに０．００１７７ｃＮ／ｄｔｅｘ荷重を吊した状態で沸騰水処理を２０分間行う。２４時間風乾した後、カセ長：Ｌ０を測定する。
Ｌ０測定後、Ｌ０ 測定荷重を取り除いて０．０８８２６ｃＮ／ｄｔｅｘ荷重を吊して３０秒後のカセ長：Ｌ1を測定する。次式に従って、荷重下熱処理後の伸縮伸張率を算出する。測定は３回行う。得られた値の平均値の小数点以下第２位を四捨五入する。
荷重下熱処理後の伸縮伸長率（％）＝｛（Ｌ1 −Ｌ０）／Ｌ０ ｝×１００  。
【００４６】
＜沸騰水収縮率＞
ポリエステルマルチフィラメント糸Ａとポリエステルマルチフィラメント糸Ｂを丁寧に分離する。このときに針、ピンセットなどの補助具を使うと分離しやすいので極力使用する。
分離した糸を２４時間放置後、糸の一方の端を固定し、もう一方の端に０．０８８２６ｃＮ／ｄｔｅｘの荷重を吊す、任意の位置に間隔１０cmで印を付ける。
【００４７】
上記糸をガーゼに包み３０分間沸騰水中に処理する。処理した糸を取り出し脱水後１２時間以上放置する。放置後、糸の一方の端を固定し、もう一方の端に０．０８８２６ｃＮ／ｄｔｅｘの荷重を吊す。印から印の長さ（Ｌ）を測定する。次式に従って、沸騰水収縮率を算出する。測定は３回行う。平均値は小数点第２位を四捨五入する。
【００４８】
沸騰水収縮率（％）＝｛（１０−Ｌ）／１０｝×１００        。
【００４９】
＜糸長差＞ 
混繊糸に荷重０．０８８２６ｃＮ／ｄｔｅｘを掛け、検撚機に長さ１０ｃｍで固定する。このときに糸に撚りが入っている場合には検撚機を回して、撚りをほどいておく。 
【００５０】
荷重を外して、検撚機に糸を固定したまま、ポリエステルマルチフィラメント糸Ａとポリエステルマルチフィラメント糸Ｂを丁寧に分離する。このときに針、ピンセットなどの補助具を使うと分離しやすいので極力使用する。 
【００５１】
再び荷重０．０８８２６ｃＮ／ｄｔｅｘを掛ける。ポリエステルマルチフィラメント糸Ａは張力が掛かり張った状態になり、ポリエステルマルチフィラメント糸Ｂはポリエステルマルチフィラメント糸Ａより糸長が長いので、張力が掛からず弛んだ状態になる。  この状態の糸長を測定する。この値をＹＬ（Ａ）とする。次にＡ成分を鋏で切断する。今度はＢ成分に張力が掛かり張った状態になる。この状態の糸長を測定する。この値をＹＬ（Ｂ）とする。   
次式に従い、糸長差を計算する。   
【００５２】
糸長差（％）＝〔｛ＹＬ（Ｂ）―ＹＬ（Ａ）｝／ＹＬ（Ａ）〕×１００     
試験は、一試料糸からランダムに試験サンプル糸を計５本採取して合計５回の測定を行う。該５つの測定値を平均して（小数点第２位を四捨五入）糸長差とする。
【００５３】
＜織物の伸長率＞
ＪＩＳ−L１０９６  伸縮織物の伸縮性  伸長率Ａ法（定速伸長法）に基づいて、１４．７Ｎ荷重時の伸長率(%)を求めた。
【００５４】
＜表面タッチ＞
生地の表面をさわって、スエードタッチと感じるか、糸開発に携わる人の中から無作為に選んだ５人で評価した。
【００５５】
＜ふくらみ感＞
生地を手に持ったときの触感にて、ふくらみ感が大きく感じるものを○、ふくらみ感が小さく感じるもの×、その中間を△とし、糸開発に携わる人の中から無作為に選んだ５人の評価の平均に近い物を特性とした。
【００５６】
（実施例１）
ポリエステル混繊糸を図２に示す加工方法により製造した。
【００５７】
ポリエステルマルチフィラメント糸Ａにはポリトリメチレンテレフタレートとポリエチレンテレフタレートを５：５の複合比（重量比）でサイドバイサイド型に複合した８４ｄｔｅｘ、２４フィラメントの延伸糸を用いた。ポリエステルマルチフィラメント糸Ｂ用未延伸糸には、１２０ｄｔｅｘ、１４４フィラメント、伸度１６５％のポリエチレンテレフタレート高配向未延伸糸を用いた。
【００５８】
上記のポリエステルマルチフィラメント糸Ｂ用未延伸糸を延伸した後、ヒーター温度１７０℃で熱処理を実施しポリエステルマルチフィラメントＢ（繊度：７０．５ｄｔｅｘ、分割有無係数Ｎ＝１）を得た。ポリエステルマルチフィラメント糸Ａをフィード率５％、ポリエステルマルチフィラメント糸Ｂをフィード率１０％で乱流加工ノズルを用いてエアー圧０．７ＭＰａ で交絡して巻き取った。
【００５９】
得られた混繊糸の荷重下熱処理後の伸縮伸長率は１３．５％、ポリエステルマルチフィラメンＡトの沸騰水収縮率は９．５％、ポリエステルマルチフィラメント糸Ｂの沸騰水収縮率は３．５％であった。また得られた混繊糸は０．０８８２６ｃＮ／ｄｔｅｘの荷重下で、その一部にタルミを有するものであった。
【００６０】
得られた混繊糸にヨリを掛けないで、タテ糸およびヨコ糸に使用し、組織経二重織りで製織した。次いで、常法によりアルカリ減量２０重量％のアルカリ処理を実施し、染色仕上げを実施したところ、ふくらみがあり、十分なストレッチ性のあるスエード調素材が得られた。織物のタテ方向の伸長率を測定した。得られた結果を表１に示す。
【００６１】
（実施例２）
ポリエステルマルチフィラメント糸Ａにはポリトリメチレンテレフタレートとポリエチレンテレフタレートを５：５の複合比（重量比）でサイドバイサイド型に複合した５６ｄｔｅｘ、２４フィラメントの延伸糸を用いた。ポリエステルマルチフィラメント糸Ｂ用延伸糸には、６６ｄｔｅｘ、３６フィラメントの８分割型ポリエチレンテレフタレート割繊糸の延伸糸を用いた。
【００６２】
上記のポリエステルマルチフィラメント糸Ｂ用延伸糸をヒーター温度１７０℃で熱処理を実施し、ポリエステルマルチフィラメントＢ（繊度：６６ｄｔｅｘ、分割有無係数Ｎ＝８）を得た。ポリエステルマルチフィラメント糸Ａをフィード率５％、ポリエステルマルチフィラメント糸Ｂをフィード率１４％で乱流加工ノズルを用いてエアー圧０．７ＭＰａ で交絡して巻き取った。
【００６３】
得られた混繊糸の伸縮伸長率は１４．０％、ポリエステルマルチフィラメント糸Ａの沸騰水収縮率は１２．５％、ポリエステルマルチフィラメント糸Ｂの沸騰水収縮率は３．０％であった。また得られた混繊糸は０．０８８２６ｃＮ／ｄｔｅｘの荷重下で、その一部にタルミを有するものであった。
【００６４】
得られた混繊糸にヨリを掛けないで、タテ糸およびヨコ糸に使用し、組織経二重織りで製織した。次いで常法によりアルカリ減量２０重量％のアルカリ減量を実施しポリエステルマルチフィラメント糸Ｂを割繊した後、染色仕上げを実施したところ、ふくらみ、反撥感があり、十分なストレッチ性のあるスエード調素材が得られた。織物のタテ方向の伸長率を測定した。得られた結果を表１に示す。
【００６５】
（実施例３）
実施例２で得られた混繊糸を撚糸数１０００Ｔ／ｍ（撚係数１２０００）で撚糸をし、タテ糸およびヨコ糸に使用し、組織経二重織りで製織した。撚糸をした糸は０．０８８２６ｃＮ／ｄｔｅｘの荷重下で、その一部にタルミを有するものであった。
次いで常法によりアルカリ減量２０重量％のアルカリ減量を実施しポリエステルマルチフィラメント糸Ｂを割繊した後、染色仕上げを実施したところ、ふくらみ、反撥感があり、十分なストレッチ性のあるスエード調素材が得られた。実施例２と比較して、ふくらみ感および反発感は向上していた。織物のタテ方向の伸長率を測定した。得られた結果を表１に示す。
【００６６】
（比較例１）
ポリエステル混繊糸を図２に示す加工方法により製造した。
【００６７】
ポリエステルマルチフィラメント糸Ａにはポリトリメチレンテレフタレートとポリエチレンテレフタレートを５：５の複合比（重量比）でサイドバイサイド型に複合した８４ｄｔｅｘ、２４フィラメントの延伸糸を用いた。ポリエステルマルチフィラメント糸Ｂ用未延伸糸には、１２０ｄｔｅｘ、１４４フィラメント、伸度１６５％のポリエチレンテレフタレート高配向未延伸糸を用いた。
【００６８】
上記のポリエステルマルチフィラメント糸Ｂ用未延伸糸を延伸した後、ヒーター温度１７０℃で熱処理を実施しポリエステルマルチフィラメントＢ（繊度：７０．５ｄｔｅｘ、分割有無係数Ｎ＝１）を得た。ポリエステルマルチフィラメント糸Ａをフィード率５％、ポリエステルマルチフィラメント糸Ｂをフィード率１０％で乱流加工ノズルを用いてエアー圧０．７ＭＰａ で交絡して巻き取った。
【００６９】
得られた混繊糸の荷重下熱処理後の伸縮伸長率は１３．３％、ポリエステルマルチフィラメンＡトの沸騰水収縮率は５．５％、ポリエステルマルチフィラメント糸Ｂの沸騰水収縮率は３．５％であった。また得られた混繊糸は０．０８８２６ｃＮ／ｄｔｅｘの荷重下で、その一部にタルミを有するものであった。
【００７０】
得られた混繊糸にヨリを掛けないで、タテ糸およびヨコ糸に使用し、組織経二重織りで製織した。次いで、常法によりアルカリ減量２０重量％のアルカリ処理を実施し、染色仕上げを実施したところ、ストレッチ性のあるスエード調素材であるが、ふくらみ感に乏しい織物となった。織物のタテ方向の伸長率を測定した。得られた結果を表１に示す。
【００７１】
（比較例２）
ポリエステル混繊糸を図２に示す加工方法により製造した。
【００７２】
ポリエステルマルチフィラメント糸Ａにはポリトリメチレンテレフタレートとポリエチレンテレフタレートを５：５の複合比（重量比）でサイドバイサイド型に複合した８４ｄｔｅｘ、２４フィラメントの延伸糸を用いた。ポリエステルマルチフィラメント糸Ｂ用未延伸糸には、１２０ｄｔｅｘ、１４４フィラメント、伸度１６５％のポリエチレンテレフタレート高配向未延伸糸を用いた。
【００７３】
上記のポリエステルマルチフィラメント糸Ｂ用未延伸糸を延伸した後、ヒーター温度１７０℃で熱処理を実施しポリエステルマルチフィラメントＢ（繊度：７０．５ｄｔｅｘ、分割有無係数Ｎ＝１）を得た。ポリエステルマルチフィラメント糸Ａをフィード率５％、ポリエステルマルチフィラメント糸Ｂをフィード率１０％で乱流加工ノズルを用いてエアー圧０．７ＭＰａ で交絡して巻き取った。
【００７４】
得られた混繊糸の荷重下熱処理後の伸縮伸長率は１３．６％、ポリエステルマルチフィラメンＡトの沸騰水収縮率は１４．５％、ポリエステルマルチフィラメント糸Ｂの沸騰水収縮率は３．５％であった。また得られた混繊糸は０．０８８２６ｃＮ／ｄｔｅｘの荷重下で、その一部にタルミを有するものであった。
【００７５】
得られた混繊糸にヨリを掛けないで、タテ糸およびヨコ糸に使用し、組織経二重織りで製織した。次いで、常法によりアルカリ減量２０重量％のアルカリ処理を実施し、染色仕上げを実施したところ、十分ストレッチ性のあるスエード調素材であるが、ふかついた織物となった。織物のタテ方向の伸長率を測定した。得られた結果を表１に示す。
【００７６】
（比較例３）
ポリエステル混繊糸を図２に示す加工方法により製造した。
【００７７】
ポリエステルマルチフィラメント糸Ａにはポリトリメチレンテレフタレートとポリエチレンテレフタレートを５：５の複合比（重量比）でサイドバイサイド型に複合した８４ｄｔｅｘ、２４フィラメントの延伸糸を用いた。ポリエステルマルチフィラメント糸Ｂ用未延伸糸には、１２０ｄｔｅｘ、９８フィラメント、伸度１６５％のポリエチレンテレフタレート高配向未延伸糸を用いた。
【００７８】
上記のポリエステルマルチフィラメント糸Ｂ用未延伸糸を延伸した後、ヒーター温度１７０℃で熱処理を実施しポリエステルマルチフィラメントＢ（繊度：６８．５ｄｔｅｘ、分割有無係数Ｎ＝１）を得た。ポリエステルマルチフィラメント糸Ａをフィード率５％、ポリエステルマルチフィラメント糸Ｂをフィード率１０％で乱流加工ノズルを用いてエアー圧０．７ＭＰａ で交絡して巻き取った。
【００７９】
得られた混繊糸の荷重下熱処理後の伸縮伸長率は１３．９％、ポリエステルマルチフィラメンＡトの沸騰水収縮率は９．４％、ポリエステルマルチフィラメント糸Ｂの沸騰水収縮率は３．６％であった。また得られた混繊糸は０．０８８２６ｃＮ／ｄｔｅｘの荷重下で、その一部にタルミを有するものであった。
【００８０】
得られた混繊糸にヨリを掛けないで、タテ糸およびヨコ糸に使用し、組織経二重織りで製織した。次いで、常法によりアルカリ減量２０重量％のアルカリ処理を実施し、染色仕上げを実施したところ、ストレッチ性のあるソフトな織物であるが、スエード調とは呼べない。織物のタテ方向の伸長率を測定した。得られた結果を表１に示す。
【００８１】
（比較例４）
ポリエステル混繊糸を図２に示す加工方法により製造した。
【００８２】
ポリエステルマルチフィラメント糸Ａにはポリトリメチレンテレフタレートとポリエチレンテレフタレートを５：５の複合比（重量比）でサイドバイサイド型に複合した８４ｄｔｅｘ、２４フィラメントの延伸糸を用いた。ポリエステルマルチフィラメント糸Ｂ用未延伸糸には、１２０ｄｔｅｘ、３６フィラメント、伸度１６０％のポリエチレンテレフタレート高配向未延伸糸を用いた。
【００８３】
上記のポリエステルマルチフィラメント糸Ｂ用未延伸糸を延伸した後、ヒーター温度１７０℃で熱処理を実施し、ポリエステルマルチフィラメントＢ（繊度：６８．５ｄｔｅｘ、分割有無係数Ｎ＝１）を得た。ポリエステルマルチフィラメント糸Ａをフィード率５％、ポリエステルマルチフィラメント糸Ｂをフィード率１０％で乱流加工ノズルを用いてエアー圧０．７ＭＰａ で交絡して巻き取った。
【００８４】
得られた混繊糸の荷重下熱処理後の伸縮伸長率は１３．８％、ポリエステルマルチフィラメント糸の沸騰水収縮率は９．５％、ポリエステルマルチフィラメント糸の沸騰水収縮率は３．７％であった。
【００８５】
得られた混繊糸にヨリを掛けないで、タテ糸およびヨコ糸に使用し、組織経二重織りで製織した。次いで、常法によりアルカリ減量２０重量％のアルカリ処理を実施し、染色仕上げを実施したところ、適度な反撥感とふくらみ、ストレッチ性はあるが、硬い素材となった。
【００８６】
（比較例５）
ポリエステル混繊糸を図２に示す加工方法により製造した。
ポリエステルマルチフィラメント糸Ａにはポリトリメチレンテレフタレートとポリエチレンテレフタレートを５：５の複合比（重量比）でサイドバイサイド型に複合した５６ｄｔｅｘ、２４フィラメントの延伸糸を用いた。ポリエステルマルチフィラメント糸Ｂ用延伸糸には、６６ｄｔｅｘ、３６フィラメントの８分割型ポリエチレンテレフタレート割繊糸の延伸糸を用いた。
【００８７】
上記のポリエステルマルチフィラメント糸Ｂ用延伸糸をヒーター温度１７０℃で熱処理を実施し、ポリエステルマルチフィラメントＢ（繊度：６６ｄｔｅｘ、分割有無係数Ｎ＝８）を得た。ポリエステルマルチフィラメント糸Ａとポリエステルマルチフィラメント糸Ｂをフィード率２％で、インターレースノズルを用いてエアー圧０．３ＭＰａ で引き揃え混繊して巻き取った。
【００８８】
得られた混繊糸の荷重下熱処理後の伸縮伸長率は１４．５％、ポリエステルマルチフィラメント糸の沸騰水収縮率は１２．４％、ポリエステルマルチフィラメント糸の沸騰水収縮率は３．０％であった。また得られた混繊糸は０．０８８２６ｃＮ／ｄｔｅｘの荷重下で、タルミを有しなかった。
【００８９】
得られた混繊糸にヨリを掛けないで、タテ糸およびヨコ糸に使用し、組織経二重織りで製織した。次いで常法によりアルカリ減量２０重量％のアルカリ減量を実施しポリエステルマルチフィラメント糸を割繊した後、染色仕上げを実施したところ、ストレッチ性はあるが、風合いが若干硬く、ふくらみ感も少ない仕上がりになった。またポリエステルマルチフィラメント糸Ａとポリエステルマルチフィラメント糸Ｂの染着性の差がはっきりとでたことにより見た目も汚いものになった。
織物のタテ方向の伸長率を測定した。得られた結果を表１に示す。
【００９０】
（比較例６）
ポリエステルマルチフィラメント糸Ａにはポリトリメチレンテレフタレートとポリエチレンテレフタレートを５：５の複合比（重量比）でサイドバイサイド型に複合した５６ｄｔｅｘ、２４フィラメントの延伸糸を用いた。ポリエステルマルチフィラメント糸Ｂ用延伸糸には、６６ｄｔｅｘ、３６フィラメントの８分割型ポリエチレンテレフタレート割繊糸の延伸糸を用いた。
【００９１】
上記のポリエステルマルチフィラメント糸Ｂ用延伸糸をヒーター温度１７０℃で熱処理を実施し、ポリエステルマルチフィラメントＢ（繊度：６６ｄｔｅｘ、分割有無係数Ｎ＝８）を得た。ポリエステルマルチフィラメント糸Ａをフィード率５％、ポリエステルマルチフィラメント糸Ｂをフィード率１７％で乱流加工ノズルを用いてエアー圧０．７ＭＰａ で交絡して巻き取った。
【００９２】
得られた混繊糸の伸縮伸長率は１４．０％、ポリエステルマルチフィラメント糸Ａの沸騰水収縮率は１２．５％、ポリエステルマルチフィラメント糸Ｂの沸騰水収縮率は３．５％であった。また得られた混繊糸は０．０８８２６ｃＮ／ｄｔｅｘの荷重下で、その一部に大きなタルミを有するものであった。
【００９３】
糸のパッケージからの解舒性が悪かったので、織物の評価は実施しなかった。
【００９４】
（比較例７）
ポリエステル混繊糸を図２に示す加工方法により製造した。
【００９５】
ポリエステルマルチフィラメント糸Ａにはポリエチレンテレフタレート（低粘度）とポリエチレンテレフタレート（高粘度）を５：５の複合比（重量比）でサイドバイサイド型に複合した５６ｄｔｅｘ、２４フィラメントの延伸糸を用いた。ポリエステルマルチフィラメント糸Ｂ用延伸糸には、６６ｄｔｅｘ、３６フィラメントの８分割型ポリエチレンテレフタレート割繊糸の延伸糸を用いた。
【００９６】
上記のポリエステルマルチフィラメント糸をヒーター温度１７０℃で熱処理を実施し、ポリエステルマルチフィラメント糸Ｂ（繊度：６６ｄｔｅｘ、分割有無係数Ｎ＝８）を得た。ポリエステルマルチフィラメント糸フィード率５％、ポリエステルマルチフィラメント糸フィード率１４％で乱流加工ノズルを用いてエアー圧０．７ＭＰａ で交絡して巻き取った。
【００９７】
得られた混繊糸の荷重下熱処理後の伸縮伸長率は４．５％、ポリエステルマルチフィラメント糸Ａの沸騰水収縮率は８．５％、ポリエステルマルチフィラメント糸Ｂの沸騰水収縮率は３．０％であった。
【００９８】
得られた混繊糸にヨリを掛けないで、タテ糸およびヨコ糸に使用し、組織経二重織りで製織した。次いで常法によりアルカリ減量２０重量％のアルカリ減量を実施しポリエステルマルチフィラメント糸を割繊した後、染色仕上げを実施したところ、ふくらみ感とソフトなスエード調風合いを有するが、ストレッチ性の全くない織物となった。織物のタテ方向の伸長率を測定した。得られた結果を表１に示す。
【００９９】
【表１】
2007197864.tif 000002
【０１００】
かかる表１から明らかなとおり、実施例１、２は、ストレッチ性に優れ、十分なふくらみ感のあるスエード調織物が得られた。さらに実施例３では、撚糸をすることで、ストレッチ性に優れ、十分なふくらみ感に加え、反発感もあるスエード調織物が得られた。
【０１０１】
これに対して、比較例１のものは、Ｓ（Ａ）−Ｓ（Ｂ）が３．０％に満たないため、ふくらみ不足となった。比較例２のものは、Ｓ（Ａ）−Ｓ（Ｂ）が１０％を越えたため、ふかついた織物となった。
【０１０２】
また、比較例３、４はポリエステルマルチフィラメントＢ糸に１フィラメントあたりの繊度／Ｎが０．６を越える糸を使用したため、比較例３はソフトではあるがスエード調とは呼べない。比較例４はソフト感に欠け、スエード調とはほど遠いものとなった。
【０１０３】
また、比較例５は糸長差が２％に満たなく、タルミもないために、ふくらみに欠け外見も悪い仕上がりとなった。比較例６は糸長差が１０％を越えたため、糸のパッケージからの解舒性が悪く、工業的に使用できる糸にならなかった。
【０１０４】
また、比較例７のものは、ポリエステルマルチフィラメント糸Ａにサイドバイサイド型に貼り合わされ、該ポリエステル重合体のうち少なくとも一方がポリトリメチレンテレフタレートを主体とする複合繊維フィラメントを使用しなかったため、ストレッチ性のないものとなった。
【産業上の利用可能性】
【０１０５】
本発明の混繊糸を使用した織編物はソフト感およびストレッチ性に優れたスエード調の布帛であるため、スーツ、ジャケット、パンツ、スカートなどの衣料分野に利用でき、さらに婦人衣料に好適である。
【図面の簡単な説明】
【０１０６】
【図１】本発明のポリエステル混繊糸のモデル図である。
【図２】本発明のポリエステル混繊糸の製造方法を示す工程概略モデル図である。
【符号の説明】
【０１０７】
１：ポリエステルマルチフィラメント糸Ａ用ドラム
２：ポリエステルマルチフィラメント糸Ｂ用未延伸糸用ドラム
３：Ｂ糸用第１フィードローラー
４：熱ピン
５：Ｂ糸用第２フィードローラー
６：ヒーター
７：Ａ糸用フィードローラー
８：Ｂ糸用第３フィードローラー
９：混繊ノズル
１０：デリベリーローラー
１１：巻き取りローラー
１２：チーズ
【図１】
2007197864.tif 000003
【図２】
2007197864.tif 000004